(57)【要約】【課題】まな板等の調理具、水濡れ環境で使用される浴室マット等の滑り止めとして使用できる滑り止めシートを提供する。【解決手段】複数の凸状部がシート基体に形成され、凸状部先端が柔軟なエラストマー樹脂により形成され、それぞれ独立して柱状に立設されており、凸状部の頂上は平滑な面に形成され、頂上面と凸状部側面とは明確に角付けされている水濡れ環境用の滑り止めシートである。【選択図】図１
2008161363.tif 000002
【特許請求の範囲】
【請求項１】
凸状部がシート基体の表面に複数形成されてなる滑り止めシートであり、凸状部は、少なくとも先端が柔軟なエラストマー樹脂により形成され、シート基体の表面からそれぞれ独立して柱状に立設されており、凸状部の頂上は平滑な面に形成された頂上面を有し、頂上面と凸状部側面とは明確に角付けされてなり、水濡れ環境における静摩擦係数が１以上の滑り止め性能を有していることを特徴とする水濡れ環境用の滑り止めシート。
【請求項２】
凸状部の頂上面は、算術平均粗さＲａが５μｍ以下の表面粗さに形成されている請求項１に記載の水濡れ環境用の滑り止めシート。
【請求項３】
凸状部の頂上面と凸状部側面との角付けは、角部の形状が半径５００μｍ以下のＲ形状に近似する形状に形成されている請求項１又は２に記載の水濡れ環境用の滑り止めシート。
【請求項４】
凸状部の高さは、シート基体の表面から０．１〜３ｍｍの範囲に形成されている請求項１〜３のいずれかに記載の水濡れ環境用の滑り止めシート。
【請求項５】
凸状部は、個々の頂上面の面積が１〜４００ｍｍ２の大きさでシート基体に均一的に配列され、頂上面の合計面積はシート基体の全面積に対して２０〜６０％の割合に形成されている請求項１〜４のいずれかに記載の水濡れ環境用の滑り止めシート。
【請求項６】
凸状部は、シート基体の両面に形成されており、シート基体に対して略対称に形成されている請求項１〜５のいずれかに記載の水濡れ環境用の滑り止めシート。
【請求項７】
凸状部は、その全体が略々台形に近似する縦断面形状を有し、凸状部先端の上底よりもシート基体に接する下底が大きく形成されている請求項１〜６のいずれかに記載の水濡れ環境用の滑り止めシート。
【請求項８】
少なくともシート基体の内部又は表面に、凸状部を形成するエラストマー樹脂より剛性の高いプラスチックを配設して、片持ち支持による１００ｍｍ長さでの自重たわみが３０ｍｍ以下となるシート剛性を有する請求項１〜７のいずれかに記載の水濡れ環境用の滑り止めシート。
【発明の詳細な説明】
【技術分野】
【０００１】
この発明は、水濡れした環境にも適用できる滑り止めシートに係わり、例えば、水濡れ環境で使用されるまな板等の調理具、水濡れ環境で使用される浴室マット等の滑り止めとして使用できる水濡れ環境用の滑り止めシートに関する。
【背景技術】
【０００２】
従来技術として、例えば、水濡れしたステンレス製の調理台上でまな板が滑るという問題に対して滑り止めの提案がされており、例えば、まな板の底面に凸型の突起を形成し、これに熱可塑性弾性材料を結合した滑り止め付きまな板（特許文献１参照）、また、自体がゴム状弾性材料により形成され、表面に凹凸パターン、吸盤等を形成したまな板用滑り止めシート（特許文献２参照）、等が提案されている。
【０００３】
特許文献１の滑り止め付きまな板では、剛性の高いまな板本体の底面に滑り止めの凸型突起を形成しているがこの様な形状の突起では水濡れ環境では効果が不十分であり、また、調理台が平坦でない場合等には接触面積が減少して更に効果が発揮できず、また、両面使用が一般的なまな板自体の使用面が片面だけとなって使用者には受け入れ難いものである。
【０００４】
特許文献２のまな板用滑り止めシートでは、まな板と別体の滑り止めシートをまな板の下に敷いて使用するため、調理台の平坦性を許容してまな板の利用度も向上する。しかしながら、滑り止めに吸盤等を採用しても垂直方向の吸着力には優れるものの、水濡れ環境下では水平方向には依然として滑りやすく滑り止めの効果が十分なものではなかった。
【０００５】
この様に、従来からの滑り止めに対する対策は、単にゴム状弾性材料を使用したり、これらの表面に単に凹凸等を付することで対応するのが一般的であり、これらの対策は乾燥した環境では効果を発揮するものの、水濡れした環境では十分な効果を示すものではなかった。そのため、乾燥した環境ではもとより、この様な水濡れした環境においても十分な滑り止め機能を有する滑り止めシートの開発が望まれていた。
【０００６】
【特許文献１】特表２００６−５０１０１７号公報
【特許文献２】特開２００５−０２１５６５号公報
【発明の開示】
【発明が解決しようとする課題】
【０００７】
そこで、本発明者は、特に水濡れした環境においても十分な滑り止め性能を有しており、例えば、環境上水濡れ作業が通例な調理具、或いは、水濡れ環境の浴室回り等の滑り止めに応用でき、これらの下に敷くことで容易に使用できる滑り止めシートを開発することについて鋭意検討した結果、従来の単なる凹凸又は吸盤等を設けることでは、水濡れした調理台等との接触面に介在する水膜が潤滑剤となって十分な滑り止め効果が得られていないことに着目して、本発明を完成した。
【０００８】
従って、本発明の目的は、乾燥環境下はもとより、水濡れ環境下でも十分な滑り止め機能を有する水濡れ環境用の滑り止めシートを提供することにある。
【課題を解決するための手段】
【０００９】
すなわち、本発明は、凸状部がシート基体の表面に複数形成されてなる滑り止めシートであり、凸状部は、少なくとも先端が柔軟なエラストマー樹脂により形成され、シート基体の表面からそれぞれ独立して柱状に立設されており、凸状部の頂上は平滑な面に形成された頂上面を有し、頂上面と凸状部側面とは明確に角付けされてなり、水濡れ環境における静摩擦係数が１以上の滑り止め性能を有していることを特徴とする水濡れ環境用の滑り止めシートである。
【００１０】
本発明の滑り止めシートは、この様な形態の凸状部をシート基体の表面に複数形成したことにより、水濡れ環境下においても十分な滑り止め機能を有しており、例えば、水濡れしたステンレス製の調理台と水濡れしたまな板との間に本発明の滑り止めシートを介在させることによって、調理作業でのまな板の滑りを防止することができる。
【００１１】
本発明では、シート基体の表面に形成される凸状部は、シート基体の表面からそれぞれ独立して柱状に立設する凸状部を複数有しているため、まな板又は調理台が平坦性に欠ける場合でも、滑り止めシート自体が変形して多くの独立した凸状部がまな板及び調理台と当接しやすくなると共に、柱状に立設する凸状部によってまな板上に作用する荷重を応力として調理台へ有効に伝達して、凸状部先端と調理台との間に押しつけ応力を作用させる。
【００１２】
そして、凸状部は、少なくとも先端が柔軟なエラストマー樹脂により形成され、凸状部の頂上は平滑な面に形成された頂上面を有しているため、上記の押しつけ応力の作用によって、凸状部先端の柔軟なエラストマー樹脂が調理台表面に密着するが、この際、平滑な面に形成された凸状部の頂上面によって、凸状部と調理台に介在する水膜がより完全に近い状態で排水排除され、凸状部先端と調理台表面とが真空的な密着状態となって、まな板に作用する水平方向の応力に対する滑り止めの耐力となる。
【００１３】
更に、本発明では、凸状部の頂上面と凸状部側面とは明確に角付けされているため、上記の頂上面によって水膜を排除する上で、明確に角付けされた頂上面の輪郭によって水膜を断ち切りやすく、また水の侵入を阻止して、凸状部と調理台に介在する水膜を有効に排除して密着を促進すると共に、明確に角付けされた頂上面の輪郭が水平方向の応力に対する抗力となって、更に滑り止めの効果を向上させる。
【００１４】
そして、上記のように形成された水濡れ環境用の滑り止めシートは、水濡れ環境における静摩擦係数が１以上の滑り止め性能を有していることが好ましく、水濡れ環境における静摩擦係数が１以上の滑り止め性能であれば、滑り止め性能試験の結果から、水濡れ環境下で使用される物品の滑りを防止して作業性、安全性等を向上させることができる。また、水濡れ環境における静摩擦係数が高いほど滑り止め性能が高まり、更に好ましくは、１．３以上又は１．５以上の静摩擦係数が例示できる。尚、水濡れ環境における静摩擦係数は、試験方法として、ＪＩＳＫ７１２５（プラスチック−フィルム及びシート−摩擦係数試験方法）に準じて行なわれる試験により得られた静摩擦係数である。ここで、静摩擦力は摩擦面が接触する時間と共に増加するため、接触時間を３０秒と規定する。
【００１５】
また、本発明では、凸状部の頂上面はできる限り平滑な面に形成されているのが好ましく、例えば、凸状部の頂上面を算術平均粗さＲａが５μｍ以下の表面粗さ（ＪＩＳＢ０６０１による）に形成するのがよく、好ましくは３μｍ以下であり、更に好ましくは２μｍ以下であり、或いは、凸状部の頂上面を表面に光沢を有するほどの鏡面状に形成すること等が例示できる。これによれば、凸状部先端の柔軟なエラストマー樹脂が調理台表面に介在する水膜をより完全に排水排除し、凸状部先端と調理台表面とをより密着状態にすることができ滑り止めの耐力を大きくできる。これに対して、凸状部の頂上面が平滑でない場合には、凸状部先端と調理台表面に介在する水膜を十分に排除することができず水膜が潤滑剤に転じ、滑り止めの効果が不十分となる。
【００１６】
更に、本発明では、凸状部の頂上面と凸状部側面とは成形上可能な限り明確に角付けされていることが好ましい。角付けが明確であるほど水平方向の抗力を向上させ滑り止めの効果が高まり、角付けが不足して角部が大きく丸まっていると水平方向の抗力が不足する。そのため、凸状部の頂上面と凸状部側面との角付けは、角部の形状が半径５００μｍ以下のＲ形状に近似する形状に形成することが例示でき、好ましくは半径３００μｍ以下であり、更に好ましくは半径２００μｍ以下、又は半径１００μｍ以下のＲ形状に近似する形状が例示できる。
【００１７】
また、本発明では、凸状部は、少なくともその先端又は全体が柔軟なエラストマー樹脂により形成されていることが好ましい。エラストマー樹脂としては、例えば、スチレン系エラストマー、ポリウレタン系エラストマー、ポリエステル系エラストマー、ポリアミド系エラストマー、ポリオレフィン系エラストマー、塩化ビニール系エラストマー、塩素化ポリエチレン、シリコンゴム、合成ゴム、天然ゴム、等のエラストマー樹脂が例示でき、熱可塑性、熱硬化性を問わず使用できる。とりわけ、スチレン系、ポリウレタン系、ポリエステル系、ポリオレフィン系の熱可塑性エラストマー樹脂は加工性もよく、機械的強度及び耐摩耗性にも優れており好ましく適用できる。
【００１８】
また、凸状部を形成するエラストマー樹脂は適度な粘着性を有することで滑り止め耐力を向上できるので、エラストマー樹脂に適宜な粘着付与材を配合することが好ましい。粘着付与材としては、ロジン、ロジン誘導体、ポリテルペン、テルペンフェノール樹脂、その他石油留分から合成される石油樹脂等が例示できる。
【００１９】
そして、エラストマー樹脂は柔軟であることが好ましいが、柔らかすぎると滑り止め時の耐力が低下し、また、硬すぎると調理台等の凹凸に対する追随密着性が低下して滑り止め効果を低下させる。硬度としては、３０〜９０度（デュロメータＡ硬度ＪＩＳＫ６２５３による）の範囲で使用可能であり、好ましくは概ね４０〜７０度の柔軟なエラストマー樹脂が例示できる。
【００２０】
ここで、凸状部の形状について、凸状部の横断面形状は、円形、楕円形、半円形、矩形、方形、多角形、模様形等が例示できる。平坦性に欠ける調理台等への適用を考慮すれば、長尺的に長く延在する横断面形状よりも単一的に独立した横断面形状とすることが好ましく、それぞれが単一的に独立した凸状部とすることでより多くの凸状部がまな板及び調理台と当接しやすくなり好ましい。また、滑り止めの方向性をより少なくする観点から、円形の横断面形状を持つ凸状部を複数均一的に配設することが例示できる。
【００２１】
そして、凸状部の縦断面形状については、矩形、方形、台形、円弧形及びこれらを組み合わせた形状等の縦断面形状が例示でき、まな板上に作用する荷重を応力として調理台等へ有効に伝達しやすい形状で固状に形成されていることが好ましい。また、凸状部は、その全体が略々台形に近似する縦断面形状を有し、凸状部先端の上底よりもシート基体に接する下底が大きく形成されていることでもよく、これによれば、表面に凸状部を持つ水濡れ環境下で使用される滑り止めシートにあっては、使用中の汚れの付着や細菌の繁殖等に対して洗浄時の死角となる凸状部の根元付近の洗浄がしやすくなり、その衛生性を向上させることができる。
【００２２】
これらの凸状部の縦断面形状は、具体的には、頂上からシート基体に向かって拡がる台形や、頂上からシート基体に向かって円弧状に拡がる富士山形状や、凸状部の頂上付近が矩形でありここからシート基体に向かって拡がる台形と組み合わせた形状や、凸状部の頂上付近が矩形でありここからシート基体に向かって円弧状に拡がる縦断面形状等が例示でき、この様な凸状部全体が略々台形に近似する縦断面形状であって、凸状部先端の上底よりもシート基体に接する下底の方が大きい縦断面形状が例示でき、シート表面からのブラシ洗浄等によって凸状部側面や汚れのたまりやすい凸状部の根元部分の洗浄を容易にできる。尚、上底と下底の大きさの比率は、凸状部中央の縦断面における上底の長さに対して概ね１〜１．５の比率で下底の長さを形成することが例示できる。
【００２３】
更に、凸状部の高さについては、シート基体から概ね０．１〜５ｍｍの範囲で設定可能であるが、高さが低すぎると凸状部での水膜の排除が好ましくなく、また高さが高すぎると凸状部の洗浄がしにくくなると共に、凸状部の変形が大きくなり滑り止め耐力が失われる。これらを考慮すれば、凸状部の高さはシート基体の表面から概ね０．１〜３ｍｍの範囲に形成されていることを例示できる。更に好ましくは、０．３〜２ｍｍの高さが例示でき、滑り止め耐力が高く凸状部及びシート基体表面の洗浄性が優れたものにできる。尚、凸状部の高さはシート基体の表面から凸状部の頂上面までの垂直距離である。
【００２４】
そして、凸状部は、個々の頂上面の面積が１〜９００ｍｍ２  の大きさでシート基体に均一的に配列されることが例示でき、好ましくは１〜４００ｍｍ２  の大きさが例示でき、頂上面の面積が大きすぎると上部方向からの荷重に対する単位面積当たりの応力が小さくなり有効に水膜が排除できなくなり、頂上面の面積が小さすぎると成形が困難となる上、凸状部自体が変形して好ましい滑り止め効果が得られない。
【００２５】
また、頂上面の合計面積はシート基体の全面積に対して概ね２０〜６０％の割合に形成されていることが例示でき、好ましくは２０〜４０％の割合が例示でき、これによれば、調理台等の不均一な面に対しても数多くの凸状部が当接することができ、有効な滑り止め作用を機能させることができる。頂上面の形成割合が低すぎると滑り止めが有効に機能せず、頂上面の形成割合が高すぎると凸状部が密集して洗浄がしにくくなり不衛生なものとなる。
【００２６】
また、上記のような凸状部は、シート基体の両面に形成されており、シート基体に対して略対称に形成されることを例示でき、これによれば、例えばまな板と調理台の間に敷いて使用すれば、両面の凸状部に対して有効に応力が伝達して、まな板及び調理台の両方に対しての滑りを防止することができる。尚、シート基体の両面に形成される凸状部の位置関係において、必ずしも完全（１００％）に両面対称の位置関係に形成されていなくてもよく、有効に応力を伝達できる観点からすれば、両面での一方の凸状部と他方の凸状部とは概ね６０％以上の割合で両面の凸状部が符合する位置関係であればよい。また、両面の凸状部は異なる形状の凸状部を両面に設けるようにしてもよい。
【００２７】
更に、これらの凸状部は、全体にシート状のシート基体上に形成されているのがよい。シート基体としては、凸状部の形成と同時に一体的に成形されるエラストマー樹脂のシート基体でもよく、凸状部と異なるエラストマー樹脂によるシート基体でもよい。また、他のプラスチックによるシート基体上にエラストマー樹脂の凸状部を形成することでもよく、更に、他のプラスチックによってシート基体及び凸状部を形成して更に凸状部先端をエラストマー樹脂とするもの等の構成を例示することができる。
【００２８】
また、凸状部は、シート基体の片面に設けるようにして、他方の面を平坦に成形した滑り止めシートとしてもよく、この場合には、当該滑り止めシートを例えばまな板等の裏面に貼着して調理台とのまな板の滑りを防止するようにしてもよい。
【００２９】
また、少なくとも、凸状部のエラストマー樹脂には抗菌剤を配合しておくことが好ましい。水濡れ環境における滑り止めシートを細菌の繁殖を抑制した衛生的な環境に保つことができる。また、抗菌剤はシート基体にも配合しておくことが好ましい。
【００３０】
ここで、シート基体は、耐水性に優れる材料であればよく、例えば、プラスチック又はゴム等のシート類、金属シート類、メッシュ状シート類、織布状シート類、及びこれらのシートの単層体でもよく、更にこれらのシート材料を複合したり積層したもの等が例示できる。尚、本発明では、シート基体は、シート基体と凸状部が同一材料で一体的に形成されたとしても、凸状部を除くシート状の基体部分をシート基体と称している。
【００３１】
そして、本発明の滑り止めシートは水濡れ環境で使用される観点から、立てかけ保管可能な剛性が付与されているのがよい。これによれば、柔軟なエラストマー樹脂で一体的に成形した滑り止めシートでは全体が柔軟で立てかけると折れ曲がり有効に水切り乾燥が行えず、吊すなどして水切り乾燥しなければならないのに対して、シート基体に剛性が付与されるため、その取扱性を容易にすると共に、まな板のように立てかけて水切り乾燥ができ、滑り止めシートの衛生性の維持が容易となる。
【００３２】
そのため、本発明では、滑り止めシートを立てかけて保管するに必要なシート剛性として、片持ち支持による自重たわみ量として、片持ち支持長さが１００ｍｍでの自重たわみが３０ｍｍ以下となるシート剛性を有することが例示でき、好ましくは２０ｍｍ以下の自重たわみとなるシート剛性が例示でき、このようなシート剛性であれば使用洗浄後の滑り止めシートを壁などに対して良好に立てかけられることができ、水切り乾燥保管がしやすく衛生性が保てる。尚、片持ち支持による自然たわみ量とは、幅５０ｍｍの対象シートを１００ｍｍの長さで水平に片持ち支持固定した時の水平基準位置からの対象シート先端の自重自然垂れ下がり量であり、標準状態で支持固定後１分経過後の測定値である。
【００３３】
そして、本発明の滑り止めシートは、少なくともシート基体の内部又は表面には、凸状部を形成するエラストマー樹脂より剛性の高いプラスチックを配設して、立てかけ保管可能な剛性を付与することが例示でき、この様なプラスチックとしては、例えば、ポリエチレン、超高分子量ポリエチレン、ポリプロピレン、ポリエチレンテレフタレート、アクリロニトリロブタジエン、ウレタン、ポリ塩化ビニール、凸状部を形成するエラストマー樹脂より剛性の高いエラストマー等のプラスチックが例示でき、これらはエラストマー樹脂との接着性に優れており、これらの樹脂によるフィルム、シート等をシート基体に配設してその剛性を高めることができる。
【００３４】
また、エラストマー樹脂及び／又はシート基体は、例えば青色等に着色しておくことが好ましい。青色の食材は少なく、万が一破断片等が食材へ混入した場合等に発見することを容易とする。
【００３５】
尚、本発明の水濡れ環境用の滑り止めシートは、適宜形状の型を使用して成形するプラスチックの射出成形、プレス成形、押出成形等の公知のプラスチック成形手段で製造することができる。
【発明の効果】
【００３６】
本発明の水濡れ環境用の滑り止めシートは、乾燥環境下はもとより、水濡れ環境下でも十分な滑り止め性能を有しており、水濡れ環境下で使用される物品の滑りを防止して作業性、衛生性等を向上させることができる。
【発明を実施するための最良の形態】
【００３７】
以下、添付図面に示す実施例に基づいて、本発明の好適な実施の形態を具体的に説明する。
【００３８】
［第１実施例］
図１は、本発明に係る水濡れ環境用の滑り止めシートの第１実施例を示す図である。
図１（ａ）は本第１実施例における水濡れ環境用の滑り止めシート１０を示す正面図である。図１（ｂ）は水濡れ環境用の滑り止めシート１０を示す上面図である。図１（ｃ）は水濡れ環境用の滑り止めシート１０を示す一部縦断面を付記した部分拡大上面図である。水濡れ環境用の滑り止めシート１０は、全体が柔軟なエラストマー樹脂１５により一体的に形成され、シート基体１１の表面に複数の凸状部１２が形成されている。凸状部１２は、シート基体１１の表面からそれぞれ独立して柱状に立設されており、凸状部１２の頂上は平滑な面に形成された頂上面１４を有しており、頂上面１４と凸状部側面１３とは明確に角付けされている。
【００３９】
凸状部１２は、熱可塑性のスチレン系エラストマー樹脂よりなり、デュロメータＡ硬度が５３度の柔軟なエラストマー樹脂１５により形成される直径５ｍｍで高さ１ｍｍの円柱状であり、円形の横断面と矩形の縦断面形状に形成されている。凸状部１２の頂上面１４は、光沢を有する程の鏡面状の平滑な面に形成され、表面粗さ形状測定器（東京精密製サーフコム）によれば表面粗さＲａが０．２μｍであった。また、凸状部１２の頂上面１４と凸状部側面１３とは明確に角付けされており、５０倍の拡大映像によれば角部の形状が概略半径８０μｍ程度のＲ形状に近似する形状を持つ縦断面形状が観察できた。
【００４０】
更に、凸状部１２は、厚さ２ｍｍのシート基体１１に対して均一的に配列され、凸状部１２はシート基体１１の両面に形成されており、シート基体１１に対して対称に形成されている。そして、凸状部１２の頂上面１４の面積は約２０ｍｍ２であり、片面の頂上面１４の合計面積はシート基体の全面積に対して概ね３５％の割合に形成されている。
【００４１】
［第２実施例］
次に、本発明に係る水濡れ環境用の滑り止めシートの第２実施例について説明する。尚、本実施例において、第１実施例に示す構成と同一の構成については、同一符号を付すことでその説明を省略する。
図２は、本発明に係る水濡れ環境用の滑り止めシートの第２実施例を示す図である。
【００４２】
図２は、本第２実施例における水濡れ環境用の滑り止めシート２０を示す図である。図２（ａ）は水濡れ環境用の滑り止めシート２０を示す正面図である。図２（ｂ）は水濡れ環境用の滑り止めシート２０を示す上面図である。図２（ｃ）は水濡れ環境用の滑り止めシート２０を示す一部縦断面を付記した部分拡大上面図である。水濡れ環境用の滑り止めシート２０は、全体が柔軟なエラストマー樹脂１５により一体的に形成され、シート基体１１の表面に複数の凸状部１２が形成されている。凸状部１２は、シート基体１１の表面からそれぞれ独立して柱状に立設されており、凸状部１２の頂上は平滑な面に形成された頂上面１４を有しており、頂上面１４と凸状部側面１３とは明確に角付けされている。尚、本第２実施例の水濡れ環境用の滑り止めシート２０は、第１実施例の水濡れ環境用の滑り止めシート１０と比較して、凸状部１２の形状が異なるだけでその他については第１実施例と同様である。
【００４３】
本第２実施例の水濡れ環境用の滑り止めシート２０の凸状部１２は、柔軟なエラストマー樹脂１５により形成される直径５ｍｍで高さ１ｍｍの略円柱状であり、横断面形状は円形であって、縦断面形状は凸状部の頂上付近が矩形でありここからシート基体に向かって拡がる台形と組み合わせた形状に形成されており、凸状部１２は、その全体が略々台形に近似する縦断面形状を有し、凸状部先端の上底よりもシート基体に接する下底が大きい直径６ｍｍに形成されている。
【００４４】
また、凸状部１２の頂上面１４の表面粗さは、表面粗さＲａが１．７μｍの平滑な面に形成されており、更に、凸状部１２の頂上面１４と凸状部側面１３とは第１実施例と同様に明確に角付けされている。
【００４５】
［第３実施例］
次に、本発明に係る水濡れ環境用の滑り止めシートの第３実施例について説明する。尚、本実施例において、第１実施例に示す構成と同一の構成については、同一符号を付すことでその説明を省略する。
図３及び図４は、本発明に係る水濡れ環境用の滑り止めシートの第３実施例を示す図である。
【００４６】
図３は、本第３実施例における水濡れ環境用の滑り止めシート３０を示す図である。図３（ａ）は水濡れ環境用の滑り止めシート３０を示す正面図である。図３（ｂ）は水濡れ環境用の滑り止めシート３０を示す上面図である。図３（ｃ）は水濡れ環境用の滑り止めシート３０を示す一部縦断面を付記した部分拡大上面図である。水濡れ環境用の滑り止めシート３０は、シート基体１１の表面に柔軟なエラストマー樹脂１５による複数の凸状部１２が形成されている。凸状部１２は、シート基体１１の表面からそれぞれ独立して柱状に立設されており、凸状部１２の頂上は平滑な面に形成された頂上面１４（表面粗さＲａが３．６μｍ）を有しており、頂上面１４と凸状部側面１３とは第１実施例と同様に明確に角付けされている。尚、本第３実施例の水濡れ環境用の滑り止めシート３０は、第２実施例の水濡れ環境用の滑り止めシート２０と比較して、凸状部１２の形状が異なる点及びシート基体１１の構成が異なる点以外は第２実施例と同様である。
【００４７】
本第３実施例の水濡れ環境用の滑り止めシート３０の凸状部１２は、柔軟なエラストマー樹脂１５により形成される直径５ｍｍで高さ１ｍｍの略円柱状であり、横断面形状は円形であって、縦断面形状は凸状部の頂上付近が矩形でありここからシート基体に向かって円弧状に拡がる形状に形成されており、凸状部１２は、その全体が略々台形に近似する縦断面形状を有し、凸状部先端の上底よりもシート基体に接する下底が大きく直径６ｍｍに形成されており、凸状部１２の根元付近の汚れを容易に洗浄することができる。
【００４８】
また、本第３実施例の水濡れ環境用の滑り止めシート３０は、シート基体１１の内部に、エラストマー樹脂より剛性の高いシート状のプラスチック３６を配設して立てかけ保管が可能な剛性を付与したものである。総厚２．６ｍｍのシート基体１１の略中心に配設されるプラスチック３６は、ポリプロピレン樹脂による厚さ０．６ｍｍのプラスチックシートである。
【００４９】
水濡れ環境用の滑り止めシート３０は、片持ち支持による１００ｍｍ長さでの自重たわみが１１ｍｍとなるシート剛性を有しており、壁などに対して良好に立てかけられることができた。因みに、プラスチック３６の厚さを０．４ｍｍとした時のシート剛性は自重たわみが２３ｍｍで立てかけ可能な剛性であり、また、第１実施例の水濡れ環境用の滑り止めシート１０のシート剛性は自重たわみが７２ｍｍで立てかけ保管ができないものであった。
【００５０】
図４は、本第３実施例における水濡れ環境用の滑り止めシート３０の変形例を示す図であり、第１変形例（図４（ａ））、第２変形例（図４（ｂ））及び第３変形例（図４（ｃ））を示す一部縦断面を付記した部分拡大上面図である。
【００５１】
図４（ａ）の第１変形例の水濡れ環境用の滑り止めシート４０は、本第１実施例における水濡れ環境用の滑り止めシート１０と同一の凸状部１２で構成されている。水濡れ環境用の滑り止めシート４０は、シート基体１１の表面となる凸状部１２を除く部分に、柔軟なエラストマー樹脂１５より剛性の高いフィルム状のプラスチック４６をシート基体１１の両面に配設して構成されている。プラスチック４６は、ポリプロピレン樹脂による厚さ０．２ｍｍのフィルムであり、水濡れ環境用の滑り止めシート４０の成形と同時に熱融着一体化されている。
【００５２】
尚、本第１変形例の水濡れ環境用の滑り止めシート４０は、片持ち支持による１００ｍｍ長さでの自重たわみが２ｍｍとなるシート剛性を有しており壁などに対して良好に立てかけられることができる。また、凸状部１２の根元回りのシート基体１１がプラスチック４６で形成されているため、汚れの付着が少なくまた洗浄がしやすい構成となっている。
【００５３】
図４（ｂ）の第２変形例の水濡れ環境用の滑り止めシート５０は、凸状部１２の形状が他の実施例と異なり、凸状部１２が頂上からシート基体に向かって円弧状に拡がる富士山形状に形成されて、凸状部全体が略々台形に近似する縦断面形状で凸状部先端の上底よりもシート基体に接する下底の方が大きい縦断面形状を有しており、凸状部１２の根元付近の汚れを容易に洗浄することができる。
【００５４】
また、水濡れ環境用の滑り止めシート５０は、シート基体１１の表面となり、また凸状部１２を除くシート基体１１の全体がシート状のプラスチック５６によって形成されている。プラスチック５６は、エラストマー樹脂１５よりＤ硬度６４度のエラストマー樹脂による厚さ２ｍｍのシートであり、水濡れ環境用の滑り止めシート５０の成形と同時に熱融着一体化され、片持ち支持による１００ｍｍ長さでの自重たわみが１５ｍｍとなるシート剛性を有して立てかけ保管可能であると共に、凸状部１２の根元回りのシート基体１１がプラスチック５６で形成され、汚れの付着が少なくまた洗浄がしやすい構成となっている。
【００５５】
図４（ｃ）の第３変形例の水濡れ環境用の滑り止めシート６０は、凸状部１２の形状が他の実施例と異なり、凸状部１２が頂上からシート基体に向かって拡がる台形に形成される凸状部全体が略々台形に近似する縦断面形状であり、凸状部先端の上底よりもシート基体に接する下底の方が大きい縦断面形状を有しており、凸状部１２の根元付近の汚れを容易に洗浄することができる。
【００５６】
また、水濡れ環境用の滑り止めシート６０は、凸状部１２の内部及びシート基体１１内部がポリプロピレンによるプラスチック６６によって構成されており、その全体の表層部が厚さ０．７ｍｍのエラストマー樹脂１５によって形成されている。この時のシート基体の総厚さは１．８ｍｍである。本第３変形例の水濡れ環境用の滑り止めシート６０は、片持ち支持による１００ｍｍ長さでの自重たわみが１０ｍｍとなるシート剛性を有しており他の変形例と同様の滑り止め効果を有し、洗浄性に優れ、立てかけ保管可能な剛性を有している。
【００５７】
［第４実施例］
次に、本発明に係る水濡れ環境用の滑り止めシートの第３実施例について説明する。
本第４実施例は、第１実施例と同様の構成において、凸状部１２の頂上面１４の表面粗さＲａが４．６μｍであり、頂上面１４と凸状部側面１３との角付けが角部のＲ形状が約半径５００μｍに形成されたものであり、その他については、第１実施例と同様である。
【００５８】
［比較例］
次に、本発明に係る水濡れ環境用の滑り止めシートの滑り止め性能試験を実施するに当たり、性能比較のための比較例として第１実施例と同様の仕様における比較例１及び比較例２を作成した。比較例１は凸状部を形成しないエラストマー樹脂によるフラットなシート基体だけのものを滑り止めシートとして採用したものである。また、比較例２として、滑り止めシートを使用しないで試験したものを比較例２とした。
【００５９】
［滑り止め性能試験］
次に、本発明に係る水濡れ環境用の滑り止めシートの性能について実施した滑り止め性能試験について説明する。
【００６０】
［試験方法］
本第１実施例の水濡れ環境用の滑り止めシート１０についての滑り止め性能試験を行った。試験方法はＪＩＳＫ７１２５（プラスチック−フィルム及びシート−摩擦係数試験方法）に準じて行った。ステンレス板上に、試験試料となる各滑り止めシートを載置し、その上に市販の表面エンボス付き厚さ２０ｍｍのまな板を滑り片として採用した。滑り片の接触面積は４０ｃｍ２であり、全質量は２００ｇである。
【００６１】
尚、乾燥環境時と水濡れ環境時について試験し、それぞれ静摩擦力、動摩擦力を測定した。尚、水濡れ環境の試験で毎回１００ｃｃの水を試料にかけて実施した。また、静摩擦力の測定では接触時間を３０秒とした。
また、官能試験については、水濡れ環境時において、滑り片となるまな板上部に実用的な種々の力を加えながら滑り耐力を感覚的に把握して、滑り耐力が、○：優れる、△：使用可能である、×：使用に不適である、の３段階評価を行った。
【００６２】
［試験結果］
摩擦係数を測定した試験結果を表１に示す。
【表１】
2008161363.tif 000003
【００６３】
以上の試験結果から明らかなように、本発明の水濡れ環境用の滑り止めシートは水濡れ環境下においても十分な滑り止め効果を有するものである。
尚、本発明は上記実施例に限定されるものではなく、上記実施例を組み合わせる変形のほか、本発明の要旨の範囲内において種々の変形実施が可能である。
【図面の簡単な説明】
【００６４】
【図１】図１は、本発明に係る第１実施例における水濡れ環境用の滑り止めシートを示す図である。
【図２】図２は、本発明に係る第２実施例における水濡れ環境用の滑り止めシートを示す図である。
【図３】図３は、本発明に係る第３実施例における水濡れ環境用の滑り止めシートを示す図である。
【図４】図４は、本発明に係る第３実施例における水濡れ環境用の滑り止めシートの第１変形例〜第３変形例を示す部分拡大上面図である。
【符号の説明】
【００６５】
１０，２０，３０，４０，５０，６０：水濡れ環境用の滑り止めシート、１１：シート基体、１２：凸状部、１３：凸状部側面、１４：頂上面、１５：エラストマー樹脂、３６，４６，５６，６６：プラスチック
【図１】
2008161363.tif 000004
【図２】
2008161363.tif 000005
【図３】
2008161363.tif 000006
【図４】
2008161363.tif 000007